(57)【要約】      （修正有）【課題】細胞浸潤用多孔性マトリックスの製造方法の提供。【解決手段】実質的に非多孔性の生体吸収性ポリマー層を製造する工程Ｓ１と、前記実質的に非多孔性の生体吸収性ポリマー層の上に、微粒子状の水溶性固体、一部微粒子状の異なる吸収速度を有する少なくとも２種のポリマー及び前記ポリマーの少なくとも一方に対する水と混和しない溶媒の混合物の層を形成する工程Ｓ３と、前記溶媒を蒸発させて前記ポリマー粒子を凝集させる工程Ｓ５と、前記ポリマー凝集体に水をかけて前記水溶性固体を取り除き、もって生体吸収性ポリマーマトリックスに連通した細孔を設ける工程Ｓ７とを備える方法。【選択図】図１
2015226811.tif 000002
【特許請求の範囲】
【請求項１】
細胞浸潤用多孔性マトリックスの製造方法であって、
実質的に非多孔性の生体吸収性ポリマー層を製造する工程と、
前記実質的に非多孔性の生体吸収性ポリマー層の上に、微粒子状の水溶性固体、一部微粒子状の異なる吸収速度を有する少なくとも２種のポリマー及び前記ポリマーの少なくとも一方に対する水と混和しない溶媒の混合物の層を形成する工程と、
前記溶媒を蒸発させて前記ポリマー粒子を凝集させる工程と、
前記ポリマー凝集体に水をかけて前記水溶性固体を取り除き、もって生体吸収性ポリマーマトリックスに連通した細孔を設ける工程とを備えることを特徴とする方法。
【請求項２】
最初に形成される実質的に非多孔性の層の厚さは0.002〜2.5 mmである請求項１に記載の方法。
【請求項３】
最初に形成される実質的に非多孔性の層の厚さは0.005〜0.025 mmである請求項２に記載の方法。
【請求項４】
最初に形成される実質的に非多孔性の層の厚さは0.25〜2.0 mmである請求項２に記載の方法。
【請求項５】
前記溶媒を蒸発したのちに前記混合物を圧縮するために圧力を加える工程をさらに具備する請求項１〜４のいずれかに記載の方法。
【請求項６】
前記溶媒としてクロロホルムを用いる請求項１〜５のいずれかに記載の方法。
【請求項７】
前記混合物を構成する前記ポリマーのうちの２種のポリマーであってその各々が前記混合物の少なくとも10 %を占める２種のポリマーの吸収速度は少なくとも５倍異なる請求項１〜６のいずれかに記載の方法。
【請求項８】
前記２種のポリマーのうち吸収速度の速いポリマーは前記混合物の少なくとも５〜20 %を占める請求項１〜６のいずれかに記載の方法。
【請求項９】
請求項１〜８のいずれかに記載の方法で製造したマトリックスを使用する方法であって、人体の外側で前記マトリックスに生細胞を浸潤させることを特徴とする方法。
【請求項１０】
請求項１〜８のいずれかに記載の方法により得られた細胞浸潤用マトリックスであって、80%を超える連通した細孔を有し、生体吸収性のポリマーの混合物を主成分とし、前記マトリックスは円盤の形状を有し、前記円盤の一方の側の面は他方の側の平均細孔割合の20%未満である平均細孔割合を有することを特徴とするマトリックス。
【請求項１１】
前記混合物を構成するポリマーのうちの２種のポリマーであってその各々が前記混合物の少なくとも10%を占める２種のポリマーの生体吸収速度は少なくとも５倍異なる請求項10に記載のマトリックス。
【請求項１２】
ポリ（（α-ヒドロキシ）カルボン酸）を主成分とする請求項10又は11に記載のマトリックス。
【請求項１３】
請求項10〜12のいずれかに記載のマトリックスを使用する方法であって、人体の外側で前記マトリックスに生細胞を浸潤させることを特徴とする方法。
【請求項１４】
請求項９及び13に記載の使用方法であって、人体の外側で前記生細胞を所定の試験薬剤にさらす工程をさらに有する方法。
【発明の詳細な説明】
【技術分野】
【０００１】
本願は、細胞の浸潤のための多孔性マトリックス、及びその製造方法及び使用方法に関する。
【背景技術】
【０００２】
生体適合性ポリマーからなる多孔性マトリックスに基づく細胞移植はWO 2004/108810 A1から知られている。そのようなマトリックスにおいて、細孔は相互に連通しておりイン・ビボ（例えば治療）においてまたはイン・ビトロ（例えば診断）において細胞の浸潤のためのテンプレートとしての役割を果たす。移植のためには、そのような生体吸収性マトリックスは移植物を一時的に固定する役割を果たす。
【発明の概要】
【発明が解決しようとする課題】
【０００３】
公知のテンプレートは、いくつかの用途において、特に臨床成績に関してまだ完全に満足できるものではない
【０００４】
本発明はテンプレートの臨床成績を改善することを目的としている。
【課題を解決するための手段】
【０００５】
そのために、本発明は通常の円盤状テンプレートの一方の側に、他方の側の平均細孔量の20%未満である平均細孔量を有する面を提供する。この非対称構造は、埋め込まれた生きた細胞がその中により長くとどまるようにテンプレートを体内に位置させることを可能にする。
【０００６】
更なる側面によれば、本発明は多孔性で生体吸収性のマトリックスを製造する方法を提供し、その方法において、ポリマー層を最初に細孔形成剤なしで形成し、その上に少なくとも２種のポリマー、それらポリマーの一方に対する溶媒及び水溶性細孔形成剤を置き、続いて溶媒を蒸発させた後水をかけて細孔形成剤を除去する。これら最後の２つのステップの間で、ある変形において、圧力を加えても良い。これらの方法により、高度に多孔性のマトリックスポリマーの円盤が得られるが、その一方の側は細孔がないか又は少なくとも細孔が減少した膜である。この膜があるにもかかわらず、使用中に細孔中に存在する細胞の量は充分であり、しかも、移出によるロスの速度は著しく減少する。テンプレートが結合組織を支持する役割を果たす或る変形において、連続的なポリマー層は例えばテンプレートを固定する縫合材料に対して充分な強度を提供し得る。
【０００７】
実施形態において、多孔性マトリックスは例えば（メタ）アクリル酸ポリマーにより親水性コーティングされる。このために、プラズマコーティングステップの後にプラズマなしコーティングステップが続き、それによって、１ミクロン以上の所望の層厚が達成される。
【０００８】
本発明の更なる特徴事項は特許請求の範囲及び図面に併せて以下の実施形態の記述から利用可能である。本発明は記述された実施形態により定められず、添付された請求項の範囲によって定められる。特に、本発明の実施形態の個々の特徴事項は以下の例におけるよりも異なる数及び組み合わせにおいて実現され得る。以下の実施形態の説明において、添付図面が参照される。
【図面の簡単な説明】
【０００９】
【図１】本発明に係る方法のフロー図である。
【発明を実施するための形態】
【００１０】
主要な用途において、機能性細胞の移植用マトリックスには例えば肝細胞及び／又はランゲルハンス島細胞が供給される。そのような生物化学的に機能性の細胞は泡状マトリックスの細孔の内壁に（80%を超える付着率、もしくは適切にコーティングされて95%を超える付着率で）付着し、マトリックスとともに理想的には細胞提供者自身の中皮空洞に移植される。ここで、この場合に何の拒絶反応も起こらず比較的穏やかな異物刺激のみが起こりそれは治療過程にとってむしろ有利であることが利用される。数週間以内に、マトリックスは血管新生化され、移植された細胞はもはや拡散的供給のみに依存しない。マトリックスは細孔が少ない（またはない）側が内側になり細孔が多い側が外側になるように配置され、移出によるロスの速度を低いレベルに維持している。同時に、吸収性マトリックスの一部の吸収が（３〜４か月以内にまたは少なくとも２か月及び／又は７か月未満以内で）徐々に起こり、それにより生理学的環境は治療の成功にとっても同様に有利なものとなる。ポリマー混合物の一部はより遅く浸食され（分解時間が少なくとも５倍）、より長い時間、例えば2.5〜３年（又は少なくとも２年及び／又は５年未満）、構造の健全性を維持することが望ましい。そのようなポリマーは、望ましくは、乳酸及び／又はグリコール酸、例えばPLA又はPLGAのようなα-ヒドロキシカルボン酸に基づく。人体における使用が承認されているそのようなポリマーの製造者は、公称の分解時間がこのようであることを示している。
【００１１】
前述したように、コーティングされたマトリックス、すなわち、PECVD/CVDの組み合わせプロセスにおいて最初に薄い（例えば20〜30 nm）PAA層によるプラズマコーティングが行われその後プラズマの作用なしでより厚い（例えば20〜30μm）PAA層でコーティングされるものを使用することで特に良好な付着率が観察されている。この上層は結晶性の親水性層を形成する。
【００１２】
最初に、用いられる一方のポリマーの医療用に承認されたクロロホルムの溶液を鋳型に注ぎ、45〜65℃で溶媒を蒸発させる。次に、予め定められた粒径分布を有するポリマー混合物を同様に予め定められた粒径分布を有する岩塩顆粒に混合し、一方のポリマーのクロロホルム溶液を混合して既に存在するポリマー層の上に注ぐ。この予備成形物からわずかに高い温度（45℃〜65℃）において溶媒を蒸発させ所望により圧力をかけてそれを圧縮し、その後、予備成形物に水をかけて塩を取り除いて所望の多孔体とする。これにより、最初に形成されるポリマー層は残るがそれに細孔はない。使用される分野に応じて、最初の溶液の量と濃度により細孔が少ない層の厚さを制御することができる。例えば、溶液の濃度が低くて（例えば遅く分解するポリマーのクロロホルム４％溶液）満たすレベルが低ければ（例えば0.1〜1 mm, 中でも0.3 mm）非常に薄い膜が得られる。機械的により永続する構造が望まれる場合、同じ濃度で満たすレベルをより高く（例えば５〜50 mm、典型的には20〜25 mm）設定することができる。この場合にクロロホルムの蒸発にはしたがってより長い時間を要する（1.5時間）。前者の場合、得られる膜の厚さは約10〜20μmであり、後者の場合、厚さは約0.5〜1 mmである。
【００１３】
成層混合物における岩塩粒子はポリマー粒子(より遅く分解するポリマーの中央値が210μmと230μmの間、より早く分解するポリマーのそれが150μmと170μmの間)よりも幾分粗い（中央値が350〜370μm）。そこにおいて、分布幅(５%/95%)は同様であり、すなわち、塩または全ポリマーについてそれぞれに±85〜95μm周辺である。分布の形状は二又は三峰性であり得る。成層混合物の組成は約96%が塩、1〜1.5%が固体ポリマー及びさらに約３〜3.5%が溶解したポリマーであり、固体と液体の体積割合はほぼ等しい。全体として、早く分解するポリマーの割合はポリマーの約５〜20 %のみである。細孔形成層全体の厚さは５〜６mmである。初期層がより安定している変形において、塩は幾分より粗いもの（中央値約400〜420μm）が選ばれ得る。この場合、細孔形成層の全厚さは４〜５mmであり、圧力下での圧縮を行い得る。水かけは約24時間行いその後45〜50℃で乾燥する。コーティングが行われるとき、マトリックスは細孔が少ない側を下にして置かれて主として細孔が開いている側がコーティングされる。
【００１４】
ここで採用されるポリマーは例えばエボニック社から購入することができ、品番がそれぞれL210s、L210、L09s、L207s、L206s（より遅く分解するPLGAポリマー）又はRG502、RG502H、RG505（より早く分解するPLGAポリマー）である。
【００１５】
人体の外側での用途において、上述したマトリックスはバイオリアクター内で薬品にさらされる細胞を固定する役割を果たす。例えば、或る細胞のタイプが問題の薬剤に応答するか否かに関してこのようにして研究し、それにより得られた観察結果に応じて療法を計画し得る。同様に、早い段階で何らかの毒性が認識されるので、薬剤の開発が簡略化される。
【図１】
2015226811.tif 000003
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
80%を超える連通した細孔を有する細胞移植用マトリックスであって、生体吸収性のポリマーの混合物を主成分とし、前記マトリックスは２つの面と前記２つの面を結合するリムとを有する円盤の形状を有し、前記円盤の一方の面の表面は他方の面より小さい平均細孔面積割合を有し、前記マトリックスはプラズマの影響下で親水化されていることを特徴とする細胞移植用マトリックス。
【請求項２】
前記マトリックスはポリ（アクリル酸）（PAA）によりコーティングされていることを特徴とする請求項１に記載のマトリックス。
【請求項３】
プラズマの影響下で最初に生成される第一の部分的PAA層はプラズマの作用なしでその後生成される第二の部分的PAA層よりも薄いことを特徴とする請求項２に記載のマトリックス。
【請求項４】
前記コーティングの厚さは１μmを超えることを特徴とする請求項２又は３記載のマトリックス。
【請求項５】
ポリ（（α-ヒドロキシ）カルボン酸）を主成分とする請求項１〜４のいずれかに記載のマトリックス。
【手続補正３】
【補正対象書類名】明細書
【補正対象項目名】０００１
【補正方法】変更
【補正の内容】
【０００１】
本願は、細胞の浸潤のための多孔性マトリックスに関する。
【手続補正４】
【補正対象書類名】明細書
【補正対象項目名】０００５
【補正方法】変更
【補正の内容】
【０００５】
そのために、本発明は通常の円盤状テンプレートの面の表面が他方の面より小さい平均細孔量を有する細胞移植用マトリックスを提供する。この非対称構造は、埋め込まれた生きた細胞がその中により長くとどまるようにテンプレートを体内に位置させることを可能にする。
【手続補正５】
【補正対象書類名】明細書
【補正対象項目名】０００６
【補正方法】変更
【補正の内容】
【０００６】
多孔性で生体吸収性のマトリックスを製造する方法において、ポリマー層を最初に細孔形成剤なしで形成し、その上に少なくとも２種のポリマー、それらポリマーの一方に対する溶媒及び水溶性細孔形成剤を置き、続いて溶媒を蒸発させた後水をかけて細孔形成剤を除去する。これら最後の２つのステップの間で、ある変形において、圧力を加えても良い。これらの方法により、高度に多孔性のマトリックスポリマーの円盤が得られるが、その一方の側は細孔がないか又は少なくとも細孔が減少した膜である。この膜があるにもかかわらず、使用中に細孔中に存在する細胞の量は充分であり、しかも、移出によるロスの速度は著しく減少する。テンプレートが結合組織を支持する役割を果たす或る変形において、連続的なポリマー層は例えばテンプレートを固定する縫合材料に対して充分な強度を提供し得る。